(57)【要約】【課題】散乱軸から外れた散乱が生じにくく、所望の光制御が可能な成形体、その製造方法を提供すること。【解決手段】本発明の成形体１は、光重合性組成物を硬化してなるマトリックス２と、マトリックス中に配設されマトリックスと屈折率が異なる複数の板状構造体４とを備えた成形体であって、複数の板状構造体は、マトリクス内で略同一の方向に配向されており、その配向度が０．０５未満であることを特徴とする。【選択図】図１
2011203425.tif 000002
【特許請求の範囲】
【請求項１】
光重合性組成物を硬化してなるマトリックスと、該マトリックス中に配設され該マトリックスと屈折率が異なる複数の板状構造体とを備えた成形体であって、
前記複数の板状構造体は、前記マトリクス内で略同一の方向に配向されており、その配向度が０．０５未満である、
ことを特徴とする成形体。
【請求項２】
光重合性組成物を硬化してなるマトリックスと、該マトリックス中に配設された該マトリックスと屈折率が異なる複数の板状構造体とを備えた板状成形体の製造方法であって、
未硬化の前記光重合性組成物を板状に配置するステップと、
入射した光を屈折又は回折させ１軸方向の広がりを有する光に変換する光変調部材を介して、前記板状に配置された前記光重合性組成物に光を照射し、前記光重合性組成物を光重合硬化させるステップと、を備えている、
ことを特徴とする成形体の製造方法。
【請求項３】
前記光変調部材が、略同一の方向に延びる複数の柱状プリズムを有するプリズムシートである、
請求項２に記載の成形体の製造方法。
【請求項４】
前記プリズムシートの各柱状プリズムの頂角が、１０度以上１３０度未満である、
請求項３に記載の成形体の製造方法。
【請求項５】
前記プリズムシートが、前記光重合性組成物から１０ｍｍ以上の間隔をおいて配置されている、
請求項３又は４に記載の成形体の製造方法。
【発明の詳細な説明】
【技術分野】
【０００１】
本発明は、成形体及びその製造方法に関し、詳細には、回折、偏向、拡散等の光学特性を有するシート状、またはフィルム状の成形体、及びその製造方法に関するものである。
【背景技術】
【０００２】
高分子材料は、選択できる材料の種類が豊富で多様な機能を付与できるため、近年、高分子材料を光学用途に使用する試みが盛んになされている。例えば、内部に一次元あるいは二次元の微細構造が形成された高分子材料の成形体を、光制御素子として利用することが提案されている。
【０００３】
このような成形体の一つとして、マトリックス中に、該マトリックスと屈折率が異なる複数の板状構造体が配置され、特定の角度で入射した光のみを選択的に散乱する光制御フィルムが知られている（特許文献１）。
【０００４】
この光制御フィルムは、内部に高屈折率層／低屈折率層が交互に配置され、屈折率の異なる板状の層（板状構造体）が交互に並んだミクロン単位の相分離構造を有している。この光制御フィルムは、板状構造体に平行に入射した光を散乱し、それ以外の角度から入射した光は透過するという入射角依存性を示し、板状構造体に平行に入射した光に対して１軸の光散乱を示す光制御フィルムとして機能する。
【０００５】
１軸の光散乱を示す光制御フィルムは、光源、特にＬＥＤ等の点光源からの光を散乱させたり、ディスプレイやプロジェクションスクリーン等の用途において光源からの光を広げ視野角を拡大させたりする目的に用いられる。
【先行技術文献】
【特許文献】
【０００６】
【特許文献１】特開平１−７７００１号公報
【発明の概要】
【発明が解決しようとする課題】
【０００７】
特許文献１に記載の光制御フィルムは，基板上に塗布される等した光重合組成物に、棒状光源から光を特定方向から照射し、光重合組成物を硬化させることによって製造されている。
しかしながら、棒状光源の形状、光源から光重合組成物の各部分までの距離等によって光重合組成物に入射する光の角度が変化するので、製造された光制御フィルム中における板状構造体の配向方向にばらつきが生じてしまう。
【０００８】
このように内部の板状構造体の配向方向がばらついた光制御フィルムは、散乱軸から外れた散乱が生じさせ、不必要なボケや解像度の低下をもたらすという問題が有していた。
【０００９】
本発明は、上記問題点を解決するためになされたものであり、散乱軸から外れた散乱が生じにくく、所望の光制御が可能な成形体、その製造方法を提供することを目的とする。
【課題を解決するための手段】
【００１０】
本発明によれば、
光重合性組成物を硬化してなるマトリックスと、該マトリックス中に配設され該マトリックスと屈折率が異なる複数の板状構造体とを備えた成形体であって、
前記複数の板状構造体は、前記マトリクス内で略同一の方向に配向されており、その配向度が０．０５未満である、
ことを特徴とする成形体が提供される。
【００１１】
このような構成によれば、マトリックス中に複数の板状構造体が略同一方向に配向されているので、散乱軸から外れた散乱が生じにくい。
【００１２】
本発明の他の態様によれば、
光重合性組成物を硬化してなるマトリックスと、該マトリックス中に配設された該マトリックスと屈折率が異なる複数の板状構造体とを備えた板状成形体の製造方法であって、
未硬化の前記光重合性組成物を板状に配置するステップと、
入射した光を屈折又は回折させ１軸方向の広がりを有する光に変換する光変調部材を介して、前記板状に配置された前記光重合性組成物に光を照射し、前記光重合性組成物を光重合硬化させるステップと、を備えている、
ことを特徴とする成形体の製造方法が提供される。
【００１３】
このような構成によれば、光変調部材が、入射した光を屈折又は回折させ１軸方向の広がりを有する光に変換するので、未硬化の光重合性組成物の入射する光は１軸方向の広がりを有する光となる。この結果、光重合性組成物中に形成される複数の板状構造体の規則性が向上（すなわち、配向度が低下）し、製造された成形体において、散乱軸から外れた散乱が生じ難くなる。
【００１４】
本発明の他の好ましい態様によれば、
前記光変調部材が、略同一の方向に延びる複数の柱状プリズムを有するプリズムシートである。
【００１５】
本発明の他の好ましい態様によれば、
前記プリズムシートの各柱状プリズムの頂角が、１０度以上１３０度未満である。
【００１６】
本発明の他の好ましい態様によれば、
前記プリズムシートが、前記光重合性組成物から１０ｍｍ以上の間隔をおいて配置されている。
【００１７】
このような構成によれば、プリズムシートが、光重合性組成物から１０ｍｍ以上の間隔をおいて配置されているので、プリズムシートから出る光が十分に広がって配向方向を揃えることができる。
【発明の効果】
【００１８】
本発明によれば、散乱軸から外れた散乱が生じにくく、所望の光制御が可能な成形体、その製造方法が提供される。
【図面の簡単な説明】
【００１９】
【図１】本発明の好ましい実施形態の成形体の内部構造を透視した模式的な斜視図である。
【図２】本発明の好ましい実施形態の成形体の構造を光学顕微鏡の透過モードで撮影した写真である。
【図３】図２の画像をフーリエ変換処理した後の画像である。
【図４】図２の補助線Ｌ１における、成形体の板状構造体のピッチとその輝度との関係を表すグラフである。
【図５】本発明の好ましい実施形態の成形体の板状構造体の配向と、輝度との関係を表すグラフである。
【図６】本発明の好ましい実施形態の成形体の製造方法を説明する図面である。
【図７】本発明の好ましい実施形態の成形体の製造方法を説明する図面である。
【発明を実施するための形態】
【００２０】
以下、本発明の好ましい実施形態の成形体について詳細に説明する。図１は、本発明の好ましい実施形態の成形体１の内部構造を透視した模式的な斜視図である。
【００２１】
図１に示すように、本実施形態の成形体１は、２０〜１０００μｍの略均一な厚さを有する板状形状を有している。基質であり透明な薄板状のマトリックス２と、このマトリックス２中に配置された多数の透明な薄板状の板状構造体４とを備えた相分離構造を有している。マトリックス２と各板状構造体４は、屈折率が異なっている。
【００２２】
各板状構造体４は、略同一形状を有し、成形体１の表面から裏面まで延びるように互いに略平行に配向されている。したがって、本実施形態の成形体１は、互いに屈折率の異なる薄板状のマトリックス２と板状構造体４とが交互に配置された構造を有している。
【００２３】
板状構造体４の幅６、あるいは配列周期８は、８０ｎｍ以上１０００μｍ以下の範囲にあるのが好ましく、１００ｎｍ以上５０μｍの範囲にあるのがより好ましい。板状構造体４の幅６あるいは配列周期８を、この範囲内にすることによって、成形体１は、３５０〜２０００ｎｍの波長範囲の光に対する干渉効果を十分に発現させることができ、例えば光制御フィルムのような一般的な光学用途で使用可能な波長範囲において高度な光制御が可能となる。具体的には、このような構造を有する成形体１は、板状構造体４の配向方向（成形体１の厚さ方向）と平行に入射した光を散乱する異方性散乱特性を示す。
【００２４】
本実施形態の成形体１では、板状構造体４が図２にみられるように高い精度で配向されている。具体的には、後述する配向度によって規定される板状構造体４の配向のばらつきの指標であり、小さいほど板状構造体４の向きが揃っていることを示す「配向度」が、０．０５以下である。
【００２５】
次に、配向度について説明する。図２は、本発明の好ましい実施形態の成形体の構造を光学顕微鏡の透過モードで撮影した写真である。
【００２６】
図２の像をグレースケールのファイルに変換し、屈折率分布を２５６階調の明暗で表す。次いで、このグレースケールファイルを２次元でフーリエ変換する。フーリエ変換後の画像を図３に示す。図３の画像の右上から中心を通って左下方向に広がる白色部分には板状構造体４のピッチ（配列周期８）および向きの情報が含まれている。
【００２７】
次いで、図３の画像の中心から白色部分を貫くように補助線Ｌ１を引く。Ｌ１での輝度をプロットし、図４を得る。図４の横軸の単位は板状構造体４の配列周期８の逆数である波数であり、輝度が最大となる波数Ａが平均配列周期に対応している。
【００２８】
次いで、図３において、補助線Ｌ１と波数Ａとの交点で補助線Ｌ１に直交する補助線Ｌ２を引く。Ｌ２での輝度をプロットし、図５を得る。ただし、図５の横軸は波数Ａで割った無次元の値とする。図５におけるピークの半値幅Ｗ１（輝度が最大値の半分になる高さでのピークの幅）が板状構造体４の配向度を表す。半値幅Ｗ１が小さいほど板状構造体４の配向方向のばらつきが小さく、半値幅Ｗ１が大きいほど板状構造体４の配向方向のばらつきが大きいことを示す。また、ここで図５の横軸を無次元の値とすることにより、板状構造体４の配列周期８が異なる場合でも、同じ配向度という指標で表すことが可能となる。
【００２９】
次に、本発明の好ましい実施形態の成形体１の製造方法について説明する。図６および図７は、本発明の好ましい実施形態の成形体製造方法を説明する図面である。
【００３０】
本発明の成形体の製造方法では、薄板状に配置された未硬化の光重合性組成物１０に、光を屈折又は回折する光変調部材２２を介して平行光が照射され、未硬化光重合性組成物１０が光重合硬化され成形体１となる。
【００３１】
光重合性組成物１０を薄板状に配置する方法としては、光重合性組成物１０を基材上に塗布する方法、光重合性組成物１０を基材間に液密に封入する方法などが挙げられる。
【００３２】
基材上に塗布する方法としては、例えば、光重合性組成物１０を基材（基板）の一方の面に、均一な厚さで、塗膜表面が平滑となるように、バーコーター、スリットダイコーター、スピンコーター、円コーター、グラビアコーター、ＣＡＰコーターなどの既知の方法によって塗布する方法が挙げられる。
【００３３】
また、基材間に液密に封入する方法としては、図６に示すように、下方基材１２と上方基材１４に挟まれた空間の周囲にスペーサ１６を配置して液密空間１８を形成し、この液密空間１８内に液体状の未硬化の光重合性組成物８を充填する方法である。
【００３４】
上方基材１４は、平行光が照射される側であるので、光重合性組成物１０を光重合させるときに使用される光を吸収しない材料で構成される必要がある。このような材料として、パイレックス（登録商標）ガラスや石英ガラス、フッ素化（メタ）アクリル樹脂等の透明プラスチック材料等がある。
【００３５】
基材上に塗布あるいは液密空間内に充填される光重合性組成物１０の厚さは、２０〜１０００μｍが好ましく、５０〜３００μｍがより好ましい。光重合性組成物１０の厚さが２０μｍ以下であると板状構造体４を形成させることが困難となり、１０００μｍ以上であると板状構造体４を厚さ方向に成長させることが困難となるためである。
【００３６】
光重合性組成物１０には、多官能モノマーが含まれることが好ましい。このような多官能モノマーとしては、（メタ）アクリロイル基を含む（メタ）アクリルモノマーや、ビニル基、アリル基等を含有するものが特に好ましい。
【００３７】
多官能モノマーの具体例としては、トリエチレングリコールジ（メタ）アクリレート、ポリエチレングリコールジ（メタ）アクリレート、ネオペンチルグリコールジ（メタ）アクリレート、１，４−ブタンジオールジ（メタ）アクリレート、１，６−ヘキサンジオールジ（メタ）アクリレート、水添ジシクロペンタジエニルジ（メタ）アクリレート、エチレンオキサイド変性ビスフェノールＡジ（メタ）アクリレート、トリメチロールプロパントリ（メタ）アクリレート、ペンタエリスリトールテトラ（メタ）アクリレート、テトラメチロールメタンテトラ（メタ）アクリレート、ペンタエリスリトールヘキサ（メタ）アクリレート、多官能のエポキシ（メタ）アクリレート、多官能のウレタン（メタ）アクリレート、ジビニルベンゼン、トリアリルシアヌレート、トリアリルイソシアヌレート、トリアリルトリメリテート、ジアリルクロレンデート、Ｎ，Ｎ’−ｍ−フェニレンビスマレイミド、ジアリルフタレート等が挙げられ、これらを単独であるいは２種以上の混合物として使用することができる。
【００３８】
多官能モノマーは架橋構造を有するため重合度の違いにより密度差が形成されやすく、単独でも板状構造体４が形成されるが、マトリックス２と板状構造体４に、より大きな屈折率差をつけるためには、２種以上の多官能モノマーか、後述する単官能モノマー、ポリマー、低分子化合物などとの混合物を用いることが好ましい。
【００３９】
光重合性組成物１０として２種以上の多官能モノマーあるいはそのオリゴマーを使用する場合には、それぞれの単独重合体としたときに互いに屈折率が異なるものを使用することが好ましく、その屈折率差が大きいものを組み合わせることがより好ましい。
【００４０】
回折、偏向、拡散などの機能を高効率で得られるようにする為には屈折率差を大きくすることが必要であり、その屈折率差が０．０１以上であることが好ましく、０．０５以上であることがより好ましい。また、重合過程でモノマーが拡散することにより分布が形成され、屈折率差が大きくなるので、拡散定数の差が大きい組み合わせが好ましい。
【００４１】
なお、３種以上の多官能モノマーあるいはオリゴマーを使用する場合は、それぞれの単独重合体の少なくともいずれか２つの屈折率差が上記範囲内となるようにすればよい。また、単独重合体の屈折率差が最も大きい２つのモノマーあるいはオリゴマーは、高効率な回折、偏向、拡散などの機能を得る為に、重量比で１０：９０〜９０：１０の割合で用いることが好ましい。
【００４２】
また、光重合性組成物１０には、上記のような多官能モノマーあるいはオリゴマーとともに、分子内に１個の重合性炭素−炭素二重結合を有する単官能モノマーあるいはオリゴマーを使用してもよい。このような単官能モノマーあるいはオリゴマーとしては、（メタ）アクリロイル基を含む（メタ）アクリルモノマーや、ビニル基、アリル基等を含有するものが特に好ましい。
【００４３】
単官能モノマーの具体例としては、例えば、メチル（メタ）アクリレート、テトラヒドロフルフリル（メタ）アクリレート、エチルカルビトール（メタ）アクリレート、ジシクロペンテニルオキシエチル（メタ）アクリレート、イソボニル（メタ）アクリレート、フェニルカルビトール（メタ）アクリレート、ノニルフェノキシエチル（メタ）アクリレート、２−ヒドロキシ−３−フェノキシプロピル（メタ）アクリレート、（メタ）アクリロイルオキシエチルサクシネート、（メタ）アクリロイルオキシエチルフタレート、フェニル（メタ）アクリレート、シアノエチル（メタ）アクリレート、トリブロモフェニル（メタ）アクリレート、フェノキシエチル（メタ）アクリレート、トリブロモフェノキシエチル（メタ）アクリレート、ベンジル（メタ）アクリレート、ｐ−ブロモベンジル（メタ）アクリレート、２−エチルヘキシル（メタ）アクリレート、ラウリル（メタ）アクリレート、トリフルオロエチル（メタ）アクリレート、２，２，３，３−テトラフルオロプロピル（メタ）アクリレート等の（メタ）アクリレート化合物；スチレン、ｐ−クロロスチレン、ビニルアセテート、アクリロニトリル、Ｎ−ビニルピロリドン、ビニルナフタレン等のビニル化合物；エチレングリコールビスアリルカーボネート、ジアリルフタレート、ジアリルイソフタレート等のアリル化合物等が挙げられる。
【００４４】
これら単官能モノマーあるいはオリゴマーは、前述したようにマトリックス２と板状構造体４に、より大きな屈折率差をつけるため、又は成形体１に柔軟性を付与するために用いられ、その使用量は多官能モノマーあるいはオリゴマーとの合計量のうち１０〜９９質量％の範囲が好ましく、１０〜５０質量％の範囲がより好ましい。
【００４５】
また、光重合性組成物１０には、前記多官能モノマーあるいはオリゴマーと重合性炭素−炭素二重結合を持たない化合物を含む均一溶解混合物を用いることもできる。
【００４６】
重合性炭素−炭素二重結合を持たない化合物としては、例えば、ポリスチレン、ポリメタクリル酸メチル、ポリエチレンオキシド、ポリビニルピロリドン、ポリビニルアルコール、ナイロン等のポリマー類、トルエン、ｎ−ヘキサン、シクロヘキサン、アセトン、メチルエチルケトン、メチルアルコール、エチルアルコール、酢酸エチル、アセトニトリル、ジメチルアセトアミド、ジメチルホルムアミド、テトラヒドロフランのような低分子化合物、有機ハロゲン化合物、有機ケイ素化合物、可塑剤、安定剤のような添加剤等が挙げられる。
【００４７】
これら重合性炭素−炭素二重結合を持たない化合物は、光重合性組成物１０の粘度を調節し取り扱い性を良くする為に用いられ、その使用量は多官能モノマーあるいはオリゴマーとの合計量のうち１〜９９質量％の範囲とすることが好ましく、取り扱い性も良くしつつ規則的な配列を持った板状構造体を形成させる為には１〜５０質量％の範囲がより好ましい。
【００４８】
光重合性組成物１０に使用する光重合開始剤は、紫外線等の活性エネルギー線を照射して重合を行う通常の光重合で用いられるものであれば、特に限定されるものではなく、例えば、ベンゾフェノン、ベンジル、ミヒラーズケトン、２−クロロチオキサントン、ベンゾインエチルエーテル、ジエトキシアセトフェノン、ｐ−ｔ−ブチルトリクロロアセトフェノン、ベンジルジメチルケタール、２−ヒドロキシ−２−メチルプロピルフェノン、１−ヒドロキシシクロヘキシルフェニルケトン、２−ベンジル−２−ジメチルアミノ−１−（４−モルフォリノフェニル）−ブタノン−１、ジベンゾスベロン等が挙げられる。
これら光重合開始剤の使用量は、光重合性の材料の総量に対して０.００１〜１０質量％の範囲とする事が好ましく、成形体１の透明性を落とさないようにするためには０.０１〜５質量％とする事がより好ましい。
【００４９】
次いで、薄板状に配置された光重合性組成物１０の上方に、他のスペーサ２０を介してプリズムシート（光変調部材）２２を配置する。プリズムシート２２は、照射される光を屈折させ、照射光源２４より照射された平行光を一軸方向の広がりを有する光に変換する機能を有する。
【００５０】
プリズムシート２２は、その表面にプリズムを連続的に規則的に並べて配置したものである。具体的には、プリズムシート２２上には、多数の三角柱形状のプリズムが、プリズムの軸線が略同一の方向に配向されるように平行に配置されている構成を有する。
【００５１】
スペーサ２６は、プリズムシート２２から出射した光が十分に広がるよう、厚さ１０ｍｍ以上とすることが好ましい。
【００５２】
また、プリズムシート２２から出射した光が十分に広がるよう、プリズムシート２２の各プリズム部の頂角は１３０°未満であることが好ましい。
【００５３】
プリズムシート２２の各プリズムの断面形状は、図７に示すように、二等辺三角形状であるものが好ましいが、平行光を屈折又は回折させて広がる機能を有するものであれば形状は限定されない。
【００５４】
次いで、照射光源２４からの平行光を、プリズムシート２２を介して、光重合性組成物１０に、照射し、光重合性組成物１０を光重合硬化させ成形体１とする。
【００５５】
照射光源は、平行光を照射可能であることに加えて、照射する平行光の進行方向に対する垂直断面内で、平行光の光強度分布が略一定であるものを用いる。具体的には、点光源や棒状光源からの光を、ミラーやレンズ等により光強度分布が略一定（ハット型分布）の平行光としたもの、あるいはＶＣＳＥＬ等の面状光源等を使用することができる。板状構造体３は平行光の進行方向に成長して形成されるため、平行光の広がり角（平行度）は±０．０３ｒａｄ以下であるものが好ましい。なお、レーザー光線は平行度の点では好ましい光源であるが、その光強度分布がガウス型の分布を有しているため、適当なフィルタ等を用いて光強度分布を略一定にして使用することが好ましい。
【００５６】
照射光源は、照射エリアを複数の領域に分割して（例えば９領域）、各領域の光強度を測定し、下式で与えられる照度分布の値が、２．０％以下であるものを用いている。より好ましくは、１．０％以下であるものを用いている。
照度分布＝（最大値−最小値）／（最大値＋最小値）×１００
【００５７】
照射強度は０．０１〜１００ｍＷ／ｃｍ２の範囲であることが好ましく、より好ましくは０．１〜２０ｍＷ／ｃｍ２の範囲である。照度が０．０１ｍＷ／ｃｍ２以下であると重合が完了せず、１００ｍＷ／ｃｍ２以上であると板状構造体３が形成されずに重合が完了してしまう。
【００５８】
塗膜として基材に塗布した光重合性組成物１０を用いる場合、酸素による重合阻害を防ぐために光照射は不活性ガス雰囲気下で行うことが望ましい。用いる不活性ガスとしては、窒素、アルゴン、ヘリウム、二酸化炭素などが挙げられる。ただし、不活性ガスを用いる目的は酸素を追い出すことであり、酸素を含まない組成の気体であればいずれの気体でも用いることができる。
【００５９】
光変調部材であるプリズムシート２２の柱状のプリズム部で、平行光が屈折し、プリズム部の配列と直交する軸方向に光が広がる結果、配向方向が揃った板状構造体４を形成させることができる。
【００６０】
本発明は、上記実施形態に限定されることなく、特許請求の範囲に記載された技術的思想の範囲内で種々の変更、変形が可能である。
上記実施形態では、光変調部材としてプリズムシート２２が使用されているが、プリズムシート２２に代えて、プリズムや、回折格子などの入射した光を屈折又は回折させ１軸方向の広がりを有する光に変換する他の光変調部材を用いることができる。
【実施例】
【００６１】
以下、本発明の実施例の説明をする。
（実施例１）
ポリエチレングリコールジメタクリレート（商品名：ＮＫエステル１４Ｇ、新中村化学工業社製）５０質量部とベンジルアクリレート（商品名：ビスコート＃１６０、大阪有機化学工業社製）５０重量部の混合物に対しイルガキュア１８４（チバ・スペシャルティ・ケミカルズ社製）１質量部を加え、光重合性組成物を得た。
【００６２】
スライドグラスとカバーグラスの間に０．３ｍｍのシリコン製スペーサを配置し、前記光重合性組成物をスペーサ内部に封入させた。更にカバーグラス上部に１０ｍｍのシリコン製スペーサを配置し、スペーサの上部に頂角５４°であるプリズムシートをプリズム面が上になるように配置した。続いて、水銀キセノンランプから平行光をプリズムシートの面に垂直に照射し、光重合性組成物を重合させてフィルムを得た。平行光の強度は１０ｍＷ／ｃｍ2、照射時間は１０ｍｉｎとした。
【００６３】
このようにして得られたフィルムの面内顕微鏡像を撮影し、板状構造体の配向度を計算したところ０．０４と良好な値が確認できた。
【００６４】
（比較例１）
比較例１は、カバーグラス上部に直接プリズムシートを配置したものである。
ポリエチレングリコールジメタクリレート（商品名：ＮＫエステル１４Ｇ、新中村化学工業社製）５０質量部とベンジルアクリレート（商品名：ビスコート＃１６０、大阪有機化学工業社製）５０重量部の混合物に対しイルガキュア１８４（チバ・スペシャルティ・ケミカルズ社製）１質量部を加え、光重合性組成物を得た。
【００６５】
スライドグラスとカバーグラスの間に０．３ｍｍのシリコン製スペーサを配置し、前記光重合性組成物をスペーサ内部に封入させた。更にカバーグラス上部に頂角５４°であるプリズムシートをプリズム面が上になるように直接配置した。続いて、水銀キセノンランプから平行光をプリズムシートの面に垂直に照射し、光重合性組成物を重合させてフィルムを得た。平行光の強度は１０ｍＷ／ｃｍ2、照射時間は１０ｍｉｎとした。
【００６６】
このようにして得られたフィルムの面内顕微鏡像を撮影し、板状構造体の配向度を計算したところ０．２７と良好な値を示さなかった。
【００６７】
（比較例２）
比較例２は、棒状のケミカルランプの光を、プリズムシートを介さずに照射したものである。
ポリエチレングリコールジメタクリレート（商品名：ＮＫエステル１４Ｇ、新中村化学工業社製）５０質量部とベンジルアクリレート（商品名：ビスコート＃１６０、大阪有機化学工業社製）５０重量部の混合物に対しイルガキュア１８４（チバ・スペシャルティ・ケミカルズ社製）１質量部を加え、光重合性組成物を得た。
【００６８】
スライドグラスとカバーグラスの間に０．３ｍｍのシリコン製スペーサを配置し、前記光重合性組成物をスペーサ内部に封入させた。続いて、棒状のケミカルランプの光をプリズムシートの面に垂直に照射し、光重合性組成物を重合させてフィルムを得た。光の強度は５ｍＷ／ｃｍ2、照射時間は２０ｍｉｎとした。
【００６９】
このようにして得られたフィルムの面内顕微鏡像を撮影し、板状構造体の配向度を計算したところ０．０８と良好な値を示さなかった。
【符号の説明】
【００７０】
１            成形体
２            マトリックス
４            板状構造体
１０          光重合性組成物
１２          下方基材
１４          上方基材
１６          スペーサ
１８          液密空間
２０          他のスペーサ
２２          プリズムシート
２４          照射光源
【図１】
2011203425.tif 000003
【図４】
2011203425.tif 000004
【図５】
2011203425.tif 000005
【図６】
2011203425.tif 000006
【図７】
2011203425.tif 000007
【図２】
2011203425.tif 000008
【図３】
2011203425.tif 000009